(57)【特許請求の範囲】
【請求項１】
塗布対象物上の一部分に液体を塗布して、当該塗布液が乾燥することで塗布対象物上の所定領域を覆う塗布膜を形成する塗布膜形成方法において、
塗布対象物上における上記所定領域の中心位置とは異なる位置座標に、凹形状、凸形状もしくは凹凸形状を有する複数個のパターン構造をそれぞれの位置座標が互いに異なるように形成するパターン構造形成工程と、
上記パターン構造形成工程の後に、パターン構造形成工程によって形成された少なくとも２個の上記パターン構造のエッジが１つの液溜りの内になるように、塗布対象物上の一部分に上記液体を塗布して当該液溜りを形成する液体塗布工程と、を含み、
少なくとも第１の溶媒と当該第１の溶媒とは異なる第２の溶媒とを混合した主溶媒が体積比で３０％以上かつ１００％未満占めている分散媒であって、当該第１の溶媒と当該第２の溶媒との２０℃における蒸気圧差が１００Ｐａ以上であって第１の溶媒が第２の溶媒よりも蒸気圧が高く、かつ、第２の溶媒が第１の溶媒よりも２０℃における表面張力が１ｍＮ／ｍ以上高く構成された当該分散媒に機能性材料を分散させてなる液体を、上記液体塗布工程の上記液体として用いることを特徴とする塗布膜形成方法。
【請求項２】
上記パターン構造形成工程では、上記パターン構造として、
塗布対象物上の或る構造体の一部を担っていて、且つ、上記液体を所定位置に位置決めするための兼用パターン構造と、
上記液体を所定位置に位置決めするためだけの専用パターン構造とを形成し、
上記液体塗布工程では、上記兼用パターン構造のエッジおよび上記専用パターン構造のエッジが１つの液溜りの内になるように、塗布対象物上の一部分に上記液体を塗布して当該液溜りを形成することを特徴とする請求項１に記載の塗布膜形成方法。
【請求項３】
上記液体には、０．０２５重量％未満の範囲で界面活性剤が含まれていることを特徴とする請求項１または２に記載の塗布膜形成方法。
【請求項４】
上記液体塗布工程の後に、上記液溜りの溶媒を自発的に乾燥させる乾燥工程を更に含むことを特徴とする請求項１から３までの何れか１項に記載の塗布膜形成方法。
【請求項５】
上記パターン構造形成工程では、上記所定領域の中心位置を通る任意の直線を対称軸として線対称となる位置にそれぞれ上記パターン構造を形成することを特徴とする請求項１から４までの何れか１項に記載の塗布膜形成方法。
【請求項６】
上記パターン構造形成工程では、上記所定領域の中心位置を対称点とする点対称となる位置にそれぞれ上記パターン構造を形成することを特徴とする請求項１から５までの何れか１項に記載の塗布膜形成方法。
【請求項７】
上記パターン構造形成工程では、上記パターン構造を形成すると同時に、上記液溜りの外に在って、且つ、塗布対象物上に形成される或る構造体の一部を担うパターン部を形成することを特徴とする請求項１から６までの何れか１項に記載の塗布膜形成方法。
【請求項８】
上記パターン構造形成工程では、導電性材料を用いて上記凸形状のパターン構造を形成し、当該パターン構造の形成と並行して当該導電性材料を用いて塗布対象物上に配線を形成することを特徴とする請求項１から７までの何れか１項に記載の塗布膜形成方法。
【請求項９】
上記パターン構造形成工程では、レーザー光を照射することによって上記パターン構造を形成することを特徴とする請求項１から６までの何れか１項に記載の塗布膜形成方法。
【発明の詳細な説明】
【技術分野】
【０００１】
本発明は、機能性材料を含む液体を任意の箇所に局所的に塗布し、乾燥させることで塗布膜を作製する塗布膜形成方法、および塗布膜形成装置に関する。
【背景技術】
【０００２】
近年、インクジェットのような液体塗布手法は非接触、高オンデマンド性などの優れた特性から、液晶用のカラーフィルタパネル形成などデジタルファブリケーション製造分野にも転用されており、産業における主要技術としてその用途は多岐にわたる。
【０００３】
その一例として、インク吐出装置により微量液体（インク）を噴射し、基板上に直接微細なパターンを印字するインクジェットパターン形成技術が挙げられる。この技術は、高精度のパターン形成が可能であるだけでなく、従来のフォトリソグラフィー技術による真空プロセスを用いたパターン形成方法に代わる脱真空プロセスを実現可能とする技術としても注目が高まっている。
【０００４】
このようなインクジェットパターン形成技術として、例えば特許文献１に記載されているゲート絶縁膜形成プロセスがある。このプロセスでは、絶縁性材料を含有したインク液を、ゲート線とソース線とが交差する領域、若しくは保持容量線が形成される領域に滴下することにより、所定箇所のみに絶縁膜を形成する。
【０００５】
また、インクジェットパターン形成技術は、ダストの付着等を原因とした成膜不良を修正するための技術としても広く用いられている。このように修復を目的とするインクジェットパターン形成技術の一例が、特許文献２に記載されている。電子基板上の配線を補修する特許文献２に記載のプロセスでは、インク液をインクジェットヘッドから基板等の塗布対象物の所定箇所に向けて単数もしくは複数の液滴を順次着弾させることで、局所的にインク液を塗布する。この塗布工程の後、ヒーターやホットプレート等によって塗布液滴を乾燥させる乾燥工程を経ることで所定箇所のみに選択的に塗布膜を形成する。
【先行技術文献】
【特許文献】
【０００６】
【特許文献１】国際公開２００４−０８６４８７号パンフレット（２００４年１０月７日公開）
【特許文献２】特開２００５−１６６７５０号公報（２００５年６月２３日）
【発明の概要】
【発明が解決しようとする課題】
【０００７】
上述した特許文献１に記載されているゲート絶縁膜の形成、または特許文献２に記載されている電子基板上の配線補修を目的とした場合、機能性材料を含んだインク液を、例えばゲート線とソース線とが交差する領域や保持容量線が形成される領域あるいは配線の断線領域などの所定箇所に選択的に塗布して膜形成を行なう。このような塗布膜形成プロセスにおいて、例えばゲート絶縁膜の形成の場合、小型機種や近年増加傾向にある高精細パターン機種ではゲート線とソース線とが交差する領域間の距離が短いものが多く、塗布膜形成を実施する周辺には例えば正常画素の半導体層が形成されているなどが考えられる。この半導体層上に機能性材料を含む塗布膜が形成されると、半導体の駆動特性に影響を与えるといった問題が発生する。
【０００８】
このような問題を回避するためには、塗布膜形成位置を厳格に規定する必要があり、塗布膜形成装置には高い塗布精度が求められる。しかしながら、インクジェットによる塗布膜形成装置の塗布精度は、例えばインクジェットヘッドから吐出する液滴の高い着弾精度や、インクジェットヘッドを固定・移動するキャリッジやガントリ、塗布対象物を搭載するステージなどの位置決め精度など、塗布膜形成に必要な装置の積み重ねの精度に依存するため、塗布精度の高い塗布膜形成装置はコストの増大を招く。
【０００９】
また、塗布膜形成装置自体は高い塗布精度を有する装置構成であったとしても、装置の設置環境、例えば、クリーンルームのようにクリーン化やルーム内温度一定化のために定常的に一定方向に乾燥空気を循環させているような環境では、インクジェットヘッドから吐出した液滴は気流の影響を受けて液滴がよれ、結果として塗布精度が低下する。それを補い塗布膜形成装置が高い塗布精度を保持するためには、塗布膜形成装置の設置環境を考慮する、すなわち設置する環境毎に例えば塗布液滴の着弾位置や基板を保持するステージ位置などの補正データを取得し、塗布膜形成装置の設置環境や塗布対象物が変化するたびにその都度調整する必要がある。
【課題を解決するための手段】
【００１０】
本発明は、上記の問題点に鑑みなされたものであり、その目的は、着弾精度が要求される塗布膜形成プロセスにおいて、塗布膜形成装置周辺の環境条件に影響を受けずに所望する位置に高精度で塗布膜を形成し、かつ装置コストを低減させることができる塗布膜形成方法および塗布膜形成装置を提供することである。
【００１１】
すなわち、本発明に係る塗布膜形成方法は、上記の課題を解決するために、
塗布対象物上の一部分に液体を塗布して、当該塗布液が乾燥することで塗布対象物上の所定領域を覆う塗布膜を形成する塗布膜形成方法において、
塗布対象物上における上記所定領域の中心位置とは異なる位置座標に、凹形状、凸形状もしくは凹凸形状を有する複数個のパターン構造をそれぞれの位置座標が互いに異なるように形成するパターン構造形成工程と、
上記パターン構造形成工程の後に、パターン構造形成工程によって形成された少なくとも２個の上記パターン構造のエッジが１つの液溜りの内に在るように、塗布対象物上の一部分に上記液体を塗布して当該液溜りを形成する液体塗布工程と、を含み、
少なくとも第１の溶媒と当該第１の溶媒とは異なる第２の溶媒とを混合した主溶媒が体積比で３０％以上かつ１００％未満占めている分散媒であって、当該第１の溶媒と当該第２の溶媒との２０℃における蒸気圧差が１００Ｐａ以上であって第１の溶媒が第２の溶媒よりも蒸気圧が高く、かつ、第２の溶媒が第１の溶媒よりも２０℃における表面張力が１ｍＮ／ｍ以上高く構成された当該分散媒に機能性材料を分散させてなる液体を、上記液体塗布工程の上記液体として用いることを特徴としている。
【００１２】
上記の構成によれば、低表面張力かつ高蒸気圧側の第１の溶媒の効果によって塗布と同時に塗布液体は大きく濡れ広がるが、高蒸気圧の第１の溶媒の蒸発とともに高表面張力かつ低蒸気圧側の第２の溶媒の乾燥挙動が支配的となる。第２の溶媒は高表面張力であるため、濡れ広がった液は塗布位置の中央に集まるような乾燥挙動を示す。この際、濡れ広がった液体の内側に上記パターン構造が存在すると、乾燥挙動の過程において上記パターン構造のエッジに塗布液が保持される。この状態で乾燥が進行すると、当該エッジを中心もしくは或るパターン構造のエッジと別のパターン構造のエッジとの間の中点を中心とした塗布膜が形成される。このため、塗布液自体のセルフアライメントによって、塗布膜形成位置を補正することができ、塗布膜の形成箇所は、濡れ広がった塗布液を保持する上記パターン構造の形成位置によって一義的に決定することができる。そのため、塗布膜形成装置に高精度の塗布精度が要求されず、塗布膜形成装置に安価で比較的精度が悪いステージなどを採用することができるようになり、装置コストを低減させることができる。
【００１３】
また、本発明に係る塗布膜形成方法は、上記の構成に加えて、
上記パターン構造形成工程では、上記パターン構造として、
塗布対象物上の或る構造体の一部を担っていて、且つ、上記液体を所定位置に位置決めするための兼用パターン構造と、
上記液体を所定位置に位置決めするためだけの専用パターン構造とを形成し、
上記液体塗布工程では、上記兼用パターン構造のエッジおよび上記専用パターン構造のエッジが１つの液溜りの内になるように、塗布対象物上の一部分に上記液体を塗布して当該液溜りを形成することが好ましい。
【００１４】
上記の構成によれば、液体の内側に上記専用パターン構造および上記兼用パターン構造が存在すると、乾燥挙動の過程において上記専用パターン構造および上記兼用パターン構造のエッジに塗布液が保持される。この状態で乾燥が進行すると、当該エッジを中心、もしくは、或る上記専用パターン構造のエッジと或る上記兼用パターン構造のエッジとの間の中点を中心とした塗布膜が形成される。このため、塗布液自体のセルフアライメントによって、塗布膜形成位置を補正することができ、塗布膜の形成箇所は、濡れ広がった塗布液を保持する上記専用パターン構造および上記兼用パターン構造の形成位置によって一義的に決定することができる。そのため、塗布膜形成装置に高精度の塗布精度が要求されず、塗布膜形成装置に安価で比較的精度が悪いステージなどを採用することができるようになり、装置コストを低減させることができる。
【００１５】
また、本発明に係る塗布膜形成方法は、上記の構成に加えて、
上記液体には、０．０２５重量％未満の範囲で界面活性剤が含まれていることが好ましい。
【００１６】
上記の構成によれば、塗布液体に前述した規定量内の界面活性剤を添加することにより、塗布液の乾燥を抑えるとともに、塗布液と塗布対象物との濡れ性を向上させることで塗布対象物上をより広範囲まで濡れ広がることが可能となり、本発明に係る塗布膜形成方法を実施するための塗布膜形成装置に要求される塗布精度をより低減させることができる。また、添加剤により塗布液の濡れ広がり状態や乾燥挙動をフレキシブルにコントロールすることもでき、プロセス制御性を向上することができる。さらに、濡れ広がりや溶媒乾燥速度等に寄与する液体塗布環境の影響を低減することができる。
【００１７】
また、本発明に係る塗布膜形成方法は、上記の構成に加えて、
上記液体塗布工程の後に、上記液溜りの溶媒を自発的に乾燥させる乾燥工程を更に含むことが好ましい。
【００１８】
上記の構成によれば、上記液溜りの溶媒を自発的に乾燥させるため、強制的に乾燥させる場合と比較して溶媒乾燥が穏やかに進んで、塗布液体自体がセルフアライメントする時間を充分に確保することができ、所定領域への塗布膜形成をより確実なものとすることができる。
【００１９】
また、本発明に係る塗布膜形成方法は、上記の構成に加えて、
上記パターン構造形成工程では、上記所定領域の中心位置を通る任意の直線を対称軸として線対称となる位置にそれぞれ上記パターン構造を形成することが好ましい。
【００２０】
上記の構成によれば、上記所定領域の中心位置を通る直線を対称軸とする線対称形にパターン構造を形成することによって、対称軸に対して垂直方向の上記所定領域の位置座標と、対称軸に対して垂直方向のパターン構造の位置座標とが一致するため、パターン構造の対称軸に対して垂直方向の塗布膜形成位置のズレを防ぐことができる。
【００２１】
また、本発明に係る塗布膜形成方法は、上記の構成に加えて、
上記パターン構造形成工程では、上記所定領域の中心位置を対称点とする点対称となる位置にそれぞれ上記パターン構造を形成することが好ましい。
【００２２】
上記の構成によれば、塗布液を保持したパターン構造のエッジ間の中点を中心（点対称の対称点）として溶媒乾燥が進行するが、点対称位置にパターン構造を形成することによって、溶媒乾燥の中心位置を塗布目標とすることができ、塗布目標位置に対してズレなく塗布膜を形成することができる。
【００２３】
また、本発明に係る塗布膜形成方法は、上記の構成に加えて、
上記パターン構造形成工程では、上記パターン構造を形成すると同時に、上記液溜りの外に在って、且つ、塗布対象物上に形成される或る構造体の一部を担うパターン部を形成することが好ましい。
【００２４】
また、本発明に係る塗布膜形成方法は、上記の構成に加えて、
上記パターン構造形成工程では、導電性材料を用いて上記凸形状のパターン構造を形成し、当該パターン構造の形成と並行して当該導電性材料を用いて塗布対象物上に配線を形成することが好ましい。
【００２５】
上記の構成によれば、塗布対象物に配線パターンを形成する工程と同時にパターン構造の形成を行なうため、配線を形成する工程と、パターン構造形成工程とを別々に設ける必要がない。よって、塗布膜形成タクトを向上させることができる。
【００２６】
また、本発明に係る塗布膜形成方法は、上記の構成に加えて、
上記パターン構造形成工程では、レーザー光を照射することによって上記パターン構造を形成することが好ましい。
【００２７】
上記の構成によれば、任意の箇所に短時間かつ簡便にパターン構造を形成することができる。
【００２８】
また、本発明に係る塗布膜形成装置は、上記の課題を解決するために、
上記した塗布膜形成方法を実現するための塗布膜形成装置であって、
上記パターン構造を形成するためのパターン構造形成手段と、
上記塗布対象物上を観察することによって、上記パターン構造の形成位置を特定するための形成位置特定手段と、
上記液体を塗布するための液体塗布手段と、
上記塗布対象物を載置し、上記液体塗布手段と上記塗布対象物の相対位置を任意に変更するための相対位置移動手段とを備えていることを特徴としている。
【００２９】
上記の構成によれば、パターン構造形成手段を具備していることから、予めパターンを備えていない塗布対象物においても、前記塗布膜形成手法を適用することができる。
【発明の効果】
【００３０】
本発明に係る塗布膜形成方法は、以上のように、
塗布対象物上の一部分に液体を塗布して、当該塗布液が乾燥することで塗布対象物上の所定領域を覆う塗布膜を形成する塗布膜形成方法において、
塗布対象物上における上記所定領域の中心位置とは異なる位置座標に、凹形状、凸形状もしくは凹凸形状を有する複数個のパターン構造をそれぞれの位置座標が互いに異なるように形成するパターン構造形成工程と、
上記パターン構造形成工程の後に、パターン構造形成工程によって形成された少なくとも２個の上記パターン構造のエッジが１つの液溜りの内になるように、塗布対象物上の一部分に上記液体を塗布して当該液溜りを形成する液体塗布工程と、を含み、
少なくとも第１の溶媒と当該第１の溶媒とは異なる第２の溶媒とを混合した主溶媒が体積比で３０％以上かつ１００％未満占めている分散媒であって、当該第１の溶媒と当該第２の溶媒との２０℃における蒸気圧差が１００Ｐａ以上であって第１の溶媒が第２の溶媒よりも蒸気圧が高く、かつ、第２の溶媒が第１の溶媒よりも２０℃における表面張力が１ｍＮ／ｍ以上高く構成された当該分散媒に機能性材料を分散させてなる液体を、上記液体塗布工程の上記液体として用いることを特徴としている。
【００３１】
また、本発明に係る塗布膜形成装置は、以上のように、
上記した塗布膜形成方法を実現するための塗布膜形成装置であって、
上記パターン構造を形成するためのパターン構造形成手段と、
上記塗布対象物上を観察することによって、上記パターン構造の形成位置を特定するための形成位置特定手段と、
上記液体を塗布するための液体塗布手段と、
上記塗布対象物を載置し、上記液体塗布手段と上記塗布対象物の相対位置を任意に変更するための相対位置移動手段とを備えていることを特徴としている。
【００３２】
これにより、着弾精度が要求される塗布膜形成プロセスにおいて、塗布膜形成装置周辺の環境条件に影響を受けずに所望する位置に高精度で塗布膜を形成し、かつ装置コストを低減させることができる塗布膜形成方法、および塗布膜形成装置を提供することができる。
【図面の簡単な説明】
【００３３】
【図１】本発明の一実施形態における塗布膜形成方法に用いられる塗布膜形成装置の概略構成図である。
【図２】本発明の一実施形態における塗布膜形成方法のフロー図である。
【図３】アクリルガラス基板上でのインクの乾燥挙動の模式図である。
【図４】パターン形成実施後のアクリルガラス基板上でのインクの乾燥挙動の模式図である。
【図５】基板上に形成したパターンのパターンエッジ近傍のインクの挙動およびインクに働く力の模式図である。
【図６】パターンエッジにインクが保持された後の乾燥挙動の模式図である。
【図７】第１の主溶媒（ＩＰＡ）の混合体積比率と濡れ広がり径と塗布膜径の差Ｌ（アクリルガラス上にインク液体を塗布した時の濡れ広がり径Ｄ、自然乾燥後に形成される塗布膜径Ｒとしたときに、Ｌ＝Ｄ−Ｒ）との関係を示したグラフである。
【図８】主溶媒同士の蒸気圧差と濡れ広がり径と塗布膜径の差Ｌ（アクリルガラス上にインク液体を塗布した時の濡れ広がり径Ｄ、自然乾燥後に形成される塗布膜径Ｒとしたときに、Ｌ＝Ｄ−Ｒ）との関係を示したグラフである。
【図９】主溶媒同士の表面張力差と濡れ広がり径と塗布膜径の差Ｌ（アクリルガラス上にインク液体を塗布した時の濡れ広がり径Ｄ、自然乾燥後に形成される塗布膜径Ｒとしたとき、Ｌ＝Ｄ−Ｒ）との関係を示したグラフである。
【図１０】インクへの添加剤の添加量と濡れ広がり径との関係を示したグラフである。
【図１１】インクへの添加剤の添加量と濡れ広がり径と塗布膜径の差Ｌ（アクリルガラス上にインク液体を塗布した時の濡れ広がり径Ｄ、自然乾燥後に形成される塗布膜径Ｒとしたとき、Ｌ＝Ｄ−Ｒ）との関係を示したグラフである。
【図１２】塗布膜形成予定領域の中心を通過する任意の直線を対称軸とするような線対称関係のパターンを形成した場合に形成される塗布膜のイメージ図である。
【図１３】塗布膜形成予定領域の中心を対称の中心とする点対称の位置に凹凸形状パターンを形成した場合に形成される塗布膜のイメージ図である。
【図１４】本実施の一実施形態にかかる塗布対象基板の概略上面図である。
【図１５】十分に大きな容量値を持つ補助容量を設けたアクティブマトリクス基板を作製するための、インクの塗布方法を示した模式図である。
【発明を実施するための形態】
【００３４】
本発明に係る一実施形態について、図１から図１５を参照して以下に説明する。
【００３５】
本発明に係る塗布膜形成方法および塗布膜形成装置は、例えば、液晶パネルで用いられるＴＦＴ基板上に形成されたソース線とゲート線が交差する領域であったり、ソース線と保持容量線が交差する領域であったりに形成される絶縁膜を形成する、あるいは、形成した絶縁膜に欠陥がある場合にその欠陥を修復するために用いることができる。以下の実施形態では、ソース線とゲート線が交差する領域に設けられるゲート絶縁膜の欠陥部の修復工程を一例として挙げて説明するが、本発明に係る塗布膜形成方法および塗布膜形成装置は、これに限らず、インクジェットを用いてインク液体を塗布して塗布膜を形成する方法および装置として適用することができる。
【００３６】
（１）  塗布膜形成装置の構成
図１は、本発明の一実施形態に係る膜形成装置の構成を示した外観図である。
【００３７】
本実施形態の塗布膜形成装置１は、インクジェットヘッド１０を備え、インクジェットヘッド１０によりインク液体を基板２０に向けて吐出して基板２０の面にインク液体（液体）の塗布膜を形成する。そのため、塗布膜形成装置１は、図１に示すように、インクジェットヘッド１０と、基板２０を保持するステージ３０と、吐出制御回路４０と、観察用カメラ５０（形成位置特定手段）、キャリッジ６０（相対位置移動手段）、ガントリ７０、および制御部８０を備えている。また、塗布膜形成装置１には、図示しないレーザー照射装置（パターン構造形成手段）も設置されている。
【００３８】
＜インクジェットヘッド＞
インクジェットヘッド１０は、インク液体を吐出する吐出口を、ステージ３０上に配置された基板２０に対向させて、キャリッジ６０に固定されている。インクジェットヘッド１０は、吐出制御回路４０に接続されており、吐出制御回路４０から送信される吐出信号に応じてインク液体を吐出する。インクジェットヘッド１０には、インク液体の吐出方法の相違により様々な方式のものが存在し、例えばピエゾ変換方式と熱変換方式などが挙げられる。本実施の形態においては、インクジェットヘッド１０として、電圧を加えることにより変形するピエゾ素子の圧力でインク液体を射出するピエゾ変換方式のインクジェットヘッドを用いており、吐出制御回路４０から送信される吐出信号としては、パルス電圧を用いている。
【００３９】
なお、図１に示すように、本実施形態においては、基板２０におけるインクジェットヘッド１０と対向する面に対し垂直な方向をＺ軸方向とし、基板２０の長尺方向（長手方向）をＸ軸方向とし、Ｘ軸方向およびＺ軸方向に対し垂直な方向をＹ軸方向とする。Ｙ軸方向は、基板２０の幅方向である。
【００４０】
＜ステージ＞
基板２０は、図示しないロボット等搬入出手段によりステージ３０上に配置される。
【００４１】
ステージ３０には、例えばリニアスケールを持ったステージを採用することができる。この場合、ステージ３０は、エンコーダのパルス信号によって、その移動が制御される。ステージ３０は、制御部８０に接続されている。
【００４２】
＜吐出制御回路＞
吐出制御回路４０は、インクジェットヘッド１０におけるインク吐出を制御する。吐出制御回路４０は、制御部８０に接続されており、制御部８０から送信された信号に応じて、吐出信号をインクジェットヘッド１０へ送信する。吐出信号のパラメータは、吐出制御回路４０内のメモリーに保持されている。また、吐出信号のパラメータ書き換えは、制御部８０から送信されるパラメータ変更信号によって実施される。なお、パラメータ変更信号は、制御部８０内で作成される。
【００４３】
＜観察用カメラ＞
観察用カメラ５０もまた、インクジェットヘッド１０と同様に、キャリッジ６０に固定されている。このため、塗布膜形成装置１にキャリッジ６０が搭載された後、インクジェットヘッド１０および観察用カメラ５０との相対位置は変わらない。また、観察用カメラ５０付近には、図示しないファイバーランプ等の照明手段が取り付けられている。そして、観察用カメラ５０には、照明手段により照らされた基板２０の反射像が撮像される。また、観察用カメラ５０は、制御部８０に接続されている。観察用カメラ５０により撮像された画像は、制御部８０内で画像処理される。そして、これにより、制御部８０を通じて、基板２０内のパターン（パターン構造）のサイズおよび形状を認識することができる。
【００４４】
＜キャリッジおよびガントリ＞
キャリッジ６０は、インクジェットヘッド１０および観察用カメラ５０を固定する部材である。また、ガントリ７０は、キャリッジ６０を保持する部材である。キャリッジ６０は、ガントリ７０に固定されている。ガントリ７０は、ステージ３０を幅方向（Ｙ軸方向）に跨ぐように設けられている。換言すると、ガントリ７０は、その長尺方向が基板２０の長尺方向と直交するように配置されている。キャリッジ６０は、ガントリ７０の長尺方向（Ｙ軸方向）に可動するようになっている。また、ステージ３０は、その長尺方向（Ｘ軸方向）に可動するようになっている。これによって、インクジェットヘッド１０および観察用カメラ５０は、基板２０上の任意の箇所の上方に配置されることになる。なお、本実施形態では、塗布膜形成装置１がステージ３０とガントリ７０との両方が移動可能になっている構成である場合について説明する。しかしながら、塗布膜形成装置１は、ステージ３０とガントリ７０とのどちらか片方が移動可能になっている構成であってもよい。
【００４５】
＜制御部＞
制御部８０には、ステージ３０、キャリッジ６０、および、ガントリ７０が接続されており、これらの位置を制御する。また、制御部８０は、パラメータ変更信号の作成や、上述した種々の制御を行なうとともに、後述する絶縁膜欠損部の検出を行なうための検出処理に関わる。
【００４６】
制御部８０には、例えばパソコン（ＰＣ）を使用することができる。
【００４７】
＜レーザー照射装置＞
図示しない上記レーザー照射装置は、後述するように、基板に塗布されたインク液体を保持することができる構造を有するパターン（図２の（ｂ）に示すパターン２１（パターン構造）を、インク液体塗布前に基板上の任意の箇所に形成するための装置である。
【００４８】
なお、本実施形態では、レーザー照射装置を用いて上記パターンを形成する構成について説明するが、本発明はこれに限定されるものではなく、基板に塗布されたインク液体を保持することができる凹形状、凸形状もしくは凹凸形状の構造を基板上に形成することができれば、その手法はレーザー照射に限られるものでない。例えば、導電性材料を用いた凸形状の上記パターンであってもよく、特に本実施形態のようにソース線およびゲート線を基板上に形成する場合には、そのソース線もしくはゲート線の形成工程と並行して、ソース線もしくはゲート線と同材料からなる凸形状の構造を上記パターンとして基板上に形成する構成であってもよい。
【００４９】
本実施形態で用いるレーザー照射装置は、観察用カメラ５０の照明光と同軸でレーザー光が照射される構成となっている（図２（ｂ））。
【００５０】
本実施の形態では、レーザー照射装置の発振媒体にはＹＡＧを用い、発振方式としてパルス波形を使用したＹＡＧパルスレーザーを用いている。また、レーザー照射装置には例えばＫＴＰ結晶のような非線形光学結晶を組み込んでおり、高調波を発生させることができ、レーザーの発振波長として２６６ｎｍ、５３２ｎｍ、１０６４ｎｍの各波長を任意に選択して、発振させることができる。
【００５１】
また、レーザー照射装置は図示しないレーザー照射用コントローラーに接続されており、レーザー照射装置に投入する電力や波形を調整することによって、発振波長、発振出力、発振波形、照射回数などの照射条件を任意に設定することができる。
【００５２】
なお、本実施形態においては、ＹＡＧレーザーを使用したが、発振媒体、発振方式、発振出力、発振波長が異なるレーザー照射装置を使用してもよい。レーザー照射装置には例えばＨＯＹＡ株式会社製レーザー発振器ＨＳＬ−５５００などを用いることができる。また、インクジェットヘッド１０や観察用カメラ５０と同様にレーザー照射装置をキャリッジに固定する構成でも良い。
【００５３】
なおまた、レーザー照射用コントローラーの機能を、レーザー照射用コントローラーの代わりに上記制御部８０が担っても良い。
【００５４】
（２）  塗布膜形成方法
次に、本実施形態の塗布膜形成装置１を用いた、基板２０上への塗布膜形成方法について図２を用いて説明する。図２は、本実施形態における塗布膜形成方法のフロー図である。
【００５５】
本実施形態の塗布膜形成方法は、主に、レーザー照射により基板２０上に凹形状パターンを形成するパターン形成工程（パターン構造形成工程）と、インク液体を基板２０上に塗布する液体塗布工程と、基板上に塗布されたインク液体の自発的乾燥を行なう液体乾燥工程との３工程を含む。
【００５６】
なお、本実施形態の膜形成方法では、インク液体を塗布する基板２０として、液晶パネル等に用いるＴＦＴ基板の製造工程におけるゲート絶縁膜形成後（ＣＶＤによるゲート絶縁膜成膜後）の基板を用いる。また、インクジェットヘッド１０から吐出するインク液体として、絶縁材料を含むインク液体を用いる。また、本実施形態の膜形成方法の一例として、絶縁膜欠損部の修正を目的とした膜形成方法について説明する。
【００５７】
＜絶縁膜欠損部の決定＞
絶縁膜欠損部の修正にあたって、前段階として、まず、絶縁膜欠損部を有する基板２０が、図示しないロボット等の搬入出手段によりステージ３０上に配置される。このとき、基板２０の画素サイズ、絶縁膜欠損部の位置情報等は、図示しない外部入力手段から制御部８０へ転送される。
【００５８】
次に、基板２０の絶縁膜欠損部を観察用カメラ５０で撮像し、制御部８０にて撮像画像の画像処理を実施し、図示しない制御部８０の表示部に表示する。これにより、基板２０における絶縁膜欠損部のサイズおよび形状を認識することができ、インクジェットヘッド１０によりインクを吐出・塗布する位置を決定することできる（図２（ａ））。
【００５９】
絶縁膜欠損に起因するパネル不良のモードは、ゲート線−ソース線のリークに代表される上下配線のリークにより、線欠陥になることである。このため、絶縁膜修正を目的とした膜形成方法では、後の工程で上部に配線が形成されると想定される、絶縁膜欠損部の箇所に、絶縁材料を含む液体を塗布し、乾燥させることで膜を形成する。これにより、上下配線のリークを防ぐことができる。それゆえ、インクジェットヘッド１０によりインクを吐出・塗布すべき位置（修正箇所）は、ゲート線や保持容量線とソース線とが交差する交差領域（クロス部）と、絶縁膜欠損部領域とが重なった位置である。
【００６０】
＜パターンの形成＞
次に、制御部８０に送信された塗布膜作製箇所の位置情報を基づき、図示しないレーザー照射装置が後述するパターン（パターン構造）形成位置上方に配置されるように、制御部８０からガントリ７０に動作信号が送信される。ガントリ７０の移動動作終了後には、静定信号がガントリ７０から制御部８０に送信される。ガントリ７０の静定信号を受信した制御部８０は、レーザー照射開始信号を図示しないレーザー照射用コントローラーに送信する。レーザー照射信号を受信したレーザー照射用コントローラーは内部に保持された駆動条件を元に電気信号を作製し、電気信号をレーザー照射装置に送信する。電気信号を受信したレーザー照射装置はレーザー光９０を基板２０に向けて照射する。このレーザー照射によって、基板２０上に凹形状のパターン２１（パターン構造）が形成される（図２（ｂ））。
【００６１】
所定条件箇所への移動、レーザー照射を予め任意設定した回数繰り返すことで、基板２０上へ任意数のパターン２１が形成される。
【００６２】
パターン２１形成のためのレーザー照射条件（共振媒体、共振波形、共振強度など）は任意に設定することができ、基板上にサイズ直径１μｍ以上で、基板表面に対して垂直方向の深さ１００ｎｍ程度を有する凹形状のパターン２１を形成することができる条件とすれば良い。
【００６３】
なお、パターン２１の形成手法はレーザーに限らず、また、パターン２１の形状も凹形状以外の凸形状でも凹凸形状でも良く、上記パターンとして、サイズ直径１００ｎｍ以上、基板表面に対して垂直方向の深さ１００ｎｍ以上（凸形状の場合は高さ）の構造を形成できる条件であれば任意に選択することができる。
【００６４】
パターン形成完了後、観察用カメラ５０にて基板２０の任意の位置に形成されたパターン２１の形状やサイズ、形成位置を観察する（図２（ｃ））。パターン２１の形成位置やパターン形状などに、例えばパターン２１が後述する形成位置条件の範囲外に形成されているなどの異常が観察された場合、あるいは上記したパターン２１の形成サイズに満たない場合などには、パターン２１を形成した同位置座標あるいはパターン２１形成条件に該当する他の位置座標にレーザーを照射し、再度パターン２１を形成し直し（図２（ｂ））、観察用カメラ５０による観察（図２（ｃ））を行なう。観察用カメラ５０による観察の結果がパターン２１の形成条件の範囲内に該当した場合には、パターン２１の形成処理を完了し、パターン形成完了信号が制御部８０に送信される。
【００６５】
ここで、パターンを上述したように、ソース線もしくはゲート線と同一材料から同一工程で形成する場合には、ソース線もしくはゲート線の形成時に、絶縁膜の形成予定領域を考慮した位置座標に相当する位置にパターンを形成すれば良い。
【００６６】
＜インクの塗布＞
上記パターン形成完了信号を受信した制御部８０は、次に、図２（ａ）で取得した任意の塗布膜作製箇所の位置情報を基づき、機械設計値を元にインクジェットヘッド１０が塗布膜作製箇所の上方に配置されるように、制御部８０からガントリ７０に動作信号が送信される。ガントリ７０の移動動作終了後は、静定信号がガントリ７０から制御部８０に送信される。ガントリ７０の静定信号を受信した制御部８０は、吐出開始信号を吐出制御回路４０に送信する。吐出開始信号を受信した吐出制御回路４０は内部に保持された駆動条件を元に電気信号を作製し、電気信号をインクジェットヘッド１０に送信し、インクジェットヘッド１０からインク液体１００が吐出される（図２（ｄ））。吐出されたインク液体１００は基板２０上に着弾し、電気信号をインクジェットヘッド１０に送信後、吐出制御回路４０は吐出終了信号を制御部８０に送信する。
【００６７】
制御部８０は上記吐出終了信号を受信後、次の吐出開始信号を送信し、図２（ｄ）の操作をあらかじめ設定させた回数繰り返した後、基板２０上に塗布したインク液体１００の液溜りが形成したパターン２１のエッジ部分に到達し、塗布膜の形状を形成するまで、任意の時間、基板上に塗布した液溜りを自然乾燥させる。これで、塗布膜が完成する。この際、例えばＳＯＧ材料のような絶縁材料など加熱することで性質改善や特性向上が期待させる材料インクを塗布する場合には、自然乾燥完了後に、任意に設定した乾燥/焼成条件によって追加乾燥や焼成を行っても良い。ここで、一例として乾燥手段を挙げておく。
【００６８】
乾燥手段の一例としてエアヒーターがある。エアヒーターはインクジェットヘッド１０と同様に、キャリッジ６０に固定することができ、塗布膜形成装置１にキャリッジ６０が搭載された後、インクジェットヘッド１０とエアヒーターとの相対位置が変わらない状態を実現することができる。
【００６９】
エアヒーターはその内部に抵抗発熱体とＫ型熱電対とを有している。上記Ｋ型熱電対は抵抗発熱体近傍に配置されるとともに、図示しない温度調整用コントローラーに接続されている。上記抵抗発熱体もまた、温度調整用コントローラーに接続されており、温度調整用コントローラーがＫ型熱電対から得られる起電流を読み取り、温度変換するとともにあらかじめ設定された温度になるよう、抵抗発熱体に印加する電流量を制御する。
【００７０】
また、エアヒーターは気体配管に接続され、外部から例えば工場圧縮空気等の気体が供給される構成である。気体はエアヒーターの気体供給口から供給され、内部の抵抗発熱体で加熱されたのち、気体排出口から排出される。排出される気体の温度は、図示しないレギュレーター等の気体供給量調整手段と抵抗発熱体の温度により設定される。
【００７１】
上記温度調整用コントローラーは、例えば制御部８０などの外部制御手段に接続され、外部制御手段で温度条件が設定される。加熱の開始、終了については外部制御手段から温度調整用コントローラーに信号が送信され、その信号に基づいて端コントローラーが抵抗発熱体に流れる電流のオンオフを設定する。
【００７２】
風量はエアヒーターに接続している図示しないレギュレーター等の風量調整手段により制御される。気体の供給については、例えば電磁弁等の自動開閉手段を制御部８０などの外部制御手段に接続し、開閉を制御する。
【００７３】
エアヒーターには、例えばインフリッヂ工業製スーパーエアヒーターＭＡＸを用いることができる。
【００７４】
なおエアヒーターではなく、基板全面を加熱するオーブンやホットプレートであってもよい。
【００７５】
塗布膜１１０形成完了後、観察用カメラ５０が塗布膜１１０を形成した箇所の略上方に配置されるように、ガントリ７０が移動する（図２（ｅ））。制御部８０はガントリ７０からの静定信号を受信後、観察用カメラ５０によって基板２０表面に形成された塗布膜１１０の画像から塗布膜形成位置情報や塗布膜サイズなどの情報を取得しその後、ガントリ７０を元の位置に移動させる。基板２０内の他配線間交差箇所に絶縁膜欠損部が存在する場合には、図２（ａ）〜図２（ｅ）の作業を繰り替えし、塗布膜の形成処理を行なう。全ての配線間交差箇所への塗布膜形成処理の完了後、基板２０は図示しないロボット等の搬入出手段によりステージ３０から払い出される。
【００７６】
＜インク液体とパターンとの関係＞
次に、本実施形態で使用されるインク液体１００の特徴について説明する。
【００７７】
まず図３は、上記パターン２１を形成していない基板２０（アルカリガラス製）上にインク液体１００を塗布し、塗布膜１１０が形成される過程を示している。インクジェットでインク液体１００を吐出し、その液溜りをカメラで観察すると、液滴着弾箇所を中心に広がったインク液体（図３（ａ））が、自然乾燥過程で液溜り中心部に集まる挙動が観察され（図３（ｂ））、液溜りがさらに乾燥することにより塗布膜が形成される。これは、インク液体１００が表面張力と蒸気圧が異なる成分を２つ以上含む混合溶媒からなり、その乾燥過程における混合溶媒の濃度差に起因とした現象と考えられる。
【００７８】
具体的には、本実施形態で用いられるインク液体１００が、後述するように低表面張力かつ高蒸気圧の第１の主溶媒と、高表面張力かつ低蒸気圧の第２の主溶媒とからなる２成分系の主溶媒で構成されている。まず、基板２０上に塗布されたインク液体１００は、低表面張力の第１の主溶媒の影響により、液滴着弾箇所を中心として基板２０上に大きく濡れ広がる（図３（ａ））。この際、インク液体１００が濡れ広がった直径を濡れ広がり径Ｄとする。濡れ広がり径Ｄは、例えば塗布液滴量や塗布液滴数などの吐出条件や後述するインク調整条件に応じて変化する。高蒸気圧の第１の主溶媒は、低蒸気圧の第２の主溶媒と比較して蒸発速度が速く、基板２０上に塗布されたインク液体１００の主溶媒構成成分は溶媒乾燥に伴い、徐々に第２の主溶媒が支配的となる。第２の主溶媒は第１の主溶媒と比較して表面張力が高いため、基板２０上に一度濡れ広がったインク液体１００は、第１の主溶媒の乾燥の進行に伴い、液滴着弾箇所を中心として中央付近に集まる挙動を示す（図３（ｂ））。そのため、基板２０上に形成される塗布膜１１０は図３（ｃ）に示すように薄膜部と厚膜部から構成される断面形状となる。この際、形成された塗布膜１１０の厚膜部の直径を塗布膜直径Ｒとすると、図３（ｃ）に記載するように薄膜部を含めた直径が濡れ広がり径Ｄとなり、厚膜部の直径が塗布膜直径Ｒとなる。
【００７９】
次に、アクリルガラス製の基板２０上に上記パターン２１を形成した場合のインク液体１００の挙動について説明する。図４は、３つのパターン２１を形成した基板２０上にインク液体１００を塗布した際の塗布膜形成過程を示している。上述のようにパターン２１を形成した基板２０上においても、インク液体１００は大きく濡れ広がり（図４（ａ））、第１の主溶媒の乾燥に伴い、第２の主溶媒が支配的となり、液滴着弾箇所を中心として中央に集まる挙動を示すが、インク液体１００が濡れ広がり後に中央に集まる過程にパターン２１が存在すると、インク液体１００の物性に起因した後述するメカニズムによってパターン２１のエッジにインク液体１００が保持され（図４（ｂ））、パターンエッジに保持された状態の塗布膜１１０が形成される（図４（ｃ））。
【００８０】
パターン２１のエッジにてインク液体１００が保持される現象について図５を用いて説明する。図５はパターンエッジにおけるインク液体１００の挙動を示しており、図５では上記パターン２１として一般的なゲート配線もしくは同工程・同材料で作成したパターン（Ｔｉ／Ａｌ／Ｔｉによる３層構造）が基板２０上に形成されている例を用いる。
【００８１】
図５に示すように、パターン２１のエッジに接触したインク液体１００は、パターン２１のエッジに接触したインクを引き離そうとする液−液間に働く表面張力１２０と、パターン２１のエッジがインク液体１００を引き付けようとする固−液間に働く分子間力に起因した密着力１３０との２つの相反する方向に働く力を受ける。この際、インク液体１００間に働く力の強度の絶対値はわからないが、パターン２１のエッジがインク液体１００を引き付ける固−液間の密着力１３０がパターン２１のエッジからインクを引き剥す表面張力１２０よりも大きいため、その結果としてパターン２１のエッジにインク液体１００が保持されていると考えられる。
【００８２】
次に、パターン２１のエッジにインク液体１００が保持された後の乾燥挙動について説明する。図６は、パターン２１のエッジにインク液体１００が保持された後の乾燥挙動のイメージ図を示している。基板２０上には２つのパターン２１を形成している。
【００８３】
上述のように、高蒸気圧側の第１の主溶媒の乾燥に伴い、第２の主溶媒の高い表面張力の影響を受け、液滴着弾箇所１４０を中心として徐々に中央に集まるが、この際パターン２１と接触している箇所はパターン２１のエッジにインク液体１００が保持される（図６（ａ））。表面張力はインク液体１００の表面積が最小になるように作用しているが、パターン２１のエッジに保持されたインク液体１００は強い固−液間の密着力を受け流動することができないため、インクの集合中心を液滴着弾箇所１４０からインク１１０を保持しているパターン２１のエッジ間の中間部分１５０にインク集合の中心をシフトさせる。そのため、図６（ｂ）に示すようなパターンエッジの中点を中心とした塗布膜が形成される。なお、インクはパターン２１のエッジの或る接点で捕捉されるため、上記「パターンエッジの中点」とは、パターン２１のエッジにインクが保持された接点間の中心位置（座標）のことを示す。本説明ではパターン２１を２つ形成した場合について説明しているが、パターン形成数が３つ以上の基板２０へインク液体１００を塗布した場合も上記説明と同様の表面張力による作用が働き、インク液体１００の集合中心がインク液体１００を保持している全てのパターンエッジから等距離の位置へシフトする。そのため、基板２０上に塗布したインク液体１００による塗布膜の形成箇所は、基板２０上でのパターン２１の形成位置によって一義的に決定することができる。すなわち、塗布膜を形成するインク液体１００にセルフアライメントの効果を発揮させることができる。
【００８４】
＜インクの組成＞
本実施形態に用いるインク液体１００は、シリカゾルと、アルコキシシランの部分加水分解物(有機マトリクス)との反応物からなる溶質成分（機能性材料）、および界面活性剤が、分散媒に分散または溶解してなる。以下、インクを構成する各成分について説明する。
【００８５】
［シリカゾル］
本発明に用いられるシリカゾルは、水と有機溶媒との混合溶媒中、アルカリ触媒の存在下でアルコキシシランを加水分解重縮合して得られたものである。
【００８６】
・  アルコキシシラン
アルコキシシランとしては、下記の一般式（１）；
ＲｎＳｉ（ＯＲ’）４−ｎ    …（１）
（式中、Ｒ、Ｒ’は炭素数１〜８のアルキル基、アリール基またはアルケニル基を表わし、ｎは０〜３の整数である）
で表される。
【００８７】
具体例としては、テトラメトキシシラン、テトラエトキシシラン、テトライソプロポキシシラン、テトラブトキシシラン、テトラオクチルオキシシラン、メチルトリメトキシシラン、メチルトリエトキシシラン、エチルトリエトキシシラン、メチルトリイソプロポキシシラン、ジメチルジメトキシシラン、メチルトリブトキシシラン、オクチルトリエトキシシラン、フェニルトリメトキシシラン、ビニルトリメトキシシラン等が挙げられる。これらのアルコキシシランは単独で用いてもよく、２種以上組み合わせて用いてもよい。
【００８８】
・  有機溶媒
有機溶媒としては、アルコール類、ケトン類、エーテル類、エステル類を単独あるいは複数組み合わせて用いることができる。より具体的には、例えばメタノール、エタノール、ブロパノール、ブタノールなどのアルコール類、メチルセロソルブ、エチルセロソルブなどのエチレングリコールエーテル類、エチレングリコール、プロピレングリコールなどのグリコール類、酢酸メチル、酢酸エチル、乳酸メチルなどのエステル類等がある。
【００８９】
・  アルカリ触媒
アルカリ触媒としては、アンモニア、アミン、アルカリ金属水酸化物、第４級アンモニウム化合物、アミン系カップリング剤など、水溶液中でアルカリ性を示す化合物が用いられ、反応混合物のｐＨが７〜１２、好ましくは８〜１１となるような量で用いる。
【００９０】
・  調製方法
シリカゾルの調製法をさらに具体的に例示すると、例えば、水−アルコール混合溶媒を撹拌しながら、この混合溶媒にアルコキシシランおよび、例えばアンモニア水のようなアルカリ触媒を添加し、加水分解させる。
【００９１】
水は、アルコキシシランを構成するＳｉ−ＯＲ基１モル当り５〜５０モル、好ましくは５〜２５モルとなるような量で用いられ、アンモニアは前記のｐＨ範囲となる量で、アルコキシシランをＳｉＯ２例えば０．０１〜１．０モル／ＳｉＯ２モル、好ましくは０．０５〜０．８モル／ＳｉＯ２モルとなるような量で用いられる。
【００９２】
加水分解重縮合反応は、通常、常圧下、用いられる溶媒の沸点以下の温度で、好ましくは沸点より５〜１０℃程度低い温度で行なわれるが、オートクレーブ等を用いて行なう場合には、この温度よりもさらに高い温度で行なうこともできる。
【００９３】
上記のような条件で加水分解すると、アルコキシシランの重縮合が三次元的に進行し、シリカ粒子が生成、成長する。
【００９４】
また、上記のように、例えば撹拌下の水−アルコール混合溶媒に、アルコキシシランとアンモニアとを添加し、水−アルコール混合溶媒の沸点以下の温度、例えば約１００℃以下の温度で反応を進行させて、シリカ粒子を生成・成長させ、その後、上記温度を溶媒の沸点以上の温度、例えば約１００℃以上の温度に昇温し、一定時間保持して加熱処理を行なってもよい。
【００９５】
このような加熱処理を行なうと、アルコキシシランの重縮合が一層促進され、密度の大きいシリカ粒子が分散したシリカゾルが得られる。
【００９６】
本発明において用いられるシリカゾルは、シリカ粒子の平均粒子径が５〜５０ｎｍ、好ましくは１０〜３０ｎｍの範囲にあることが好ましい。シリカ粒子の平均粒子径が小さすぎると、得られる絶縁膜形成用塗布液を用いた絶縁膜成形時に膜面にクラックが発生する傾向があり、一方、大きすぎても膜にボイドが多発し、緻密な膜が得られない場合がある。
【００９７】
シリカ粒子は、シリカゾル中にＳｉＯ２として２〜５０重量％、さらには５〜４０重量％の範囲にあることが望ましい。
【００９８】
シリカ粒子の濃度が５０重量％を越えるとゲル化し易い傾向があり、シリカ粒子の濃度が２重量％未満の場合は絶縁膜形成用塗布液の濃度が低すぎて所望の厚さの絶縁膜が形成できない場合がある。
【００９９】
［アルコキシシランの部分加水分解物（有機マトリクス）］
シリカゾルと反応させるアルコキシシランとしてはシリカゾルの調製に用いた上記一般式（１）で示されるアルコキシシランを用いるが、この時、シリカゾルの調製に用いたと同一のアルコキシシランでもよく、異なっていてもよい。
【０１００】
本発明においては、シリカゾルと反応させるアルコキシシランはそのまま用いても良いが、常法に従って予め部分加水分解させた後、得られた部分加水分解物とシリカゾルとを混合することが好ましい。このようにすると、ゾルの凝集、ゲル化が起こり難くなる傾向がある。ここで、部分加水分解とは、上記一般式（１）のＯＲ’基の少なくとも１個以上が加水分解によりＯＨ基となり、加水分解重縮合物中にＯＲ’残基を有する加水分解を意味する。
【０１０１】
アルコキシシランの部分加水分解を行なう際には、通常、水、有機溶媒、酸またはアルカリ触媒が用いられる。有機溶媒およびアルカリ触媒としては、前述したものが挙げられる。酸触媒としては、具体的には、塩酸、硝酸、硫酸などの無機酸、酢酸、シュウ酸などの有機酸または金属石ケンなどの水溶液中で酸性を示す化合物が用いられる。
【０１０２】
水は、アルコキシシランを構成するＳｉ−ＯＲ基１モル当り、通常、０．１〜２モル、好ましくは０．５〜２モルの量で用いられる。酸触媒が用いられる場合には、反応液のｐＨが、通常、０．１〜６、好ましくは１〜３となるような量で、また、アルカリ触媒か用いられる場合には、反応液のｐＨが、通常、７〜１０、好ましくは７〜８となるような量で用いられる。
【０１０３】
上記のような条件で得られるアルコキシシラン部分加水分解物の分子量（ポリスチレン換算分子量）は、１００〜１０，０００、好ましくは５００〜５，０００であることが望ましい。
【０１０４】
[溶質成分]
なお、本発明においては、上記シリカゾルと、上記有機マトリクス成分とを混合し、反応させて溶質成分とする。シリカ粒子の表面で有機マトリクス成分を反応させることで、得られる絶縁膜は緻密で密着性、機械的強度、耐薬品性、耐湿性、絶縁性等に優れる。
【０１０５】
シリカゾルと、有機マトリクス成分との混合比は、シリカゾル中のＳｉＯ２（Ａ）の重量／有機マトリクス成分中のＳｉＯ２（Ｂ）の重量＝０．１〜１０．０、好ましくは０．２５〜４．０となるような重量比で混合させることが望ましい。
【０１０６】
成分（Ａ）の量が多くなると、得られる絶縁膜は、耐熱性、耐湿性には優れるが、５μｍ以上の膜厚領域でクラックが発生しやすくなる傾向があり、一方、成分（Ｂ）の量が多くなると、得られる絶縁膜は耐熱性、耐湿性が不充分となる傾向がある。
【０１０７】
本発明においては、上記のようにシリカゾルと有機マトリクス成分とを混合した後、２５〜１００℃、好ましくは４０〜８０℃で、通常、０．５〜５時間、好ましくは１〜３時間加熱処理を行なう。このような処理によって本実施形態で用いる絶縁性のインクを得ることができる。なお、前記処理温度が低い場合は、シリカゾルと有機マトリクス成分との界面での重縮合反応が不十分となり、絶縁膜のクラック耐性膜厚が低下しやすくなる。処理温度が高すぎると、有機マトリクス成分の重縮合反応が進行し過ぎ、インク材料自身の安定性が不充分となることがある。
【０１０８】
［界面活性剤］
界面活性剤としては、イオン性界面活性剤（陽，陰，両性）や非イオン界面活性剤など、インクからの溶媒の乾燥速度を調整できるものならば何を用いてもよいが、膜の高絶縁性を保持するために非イオン性の界面活性剤を使用するのが好ましい。また、有機マトリクス成分との親和性の観点から、非イオン性界面活性剤の中でもポリシリコーン系界面活性剤（ポリエーテル変性、アミノ変性、エポキシ変性、アルコキシ変性等）を使用することが望ましい。特に本発明では、ポリエーテル変性シリコーン系界面活性剤が好適であり、さらに、この平均分子量が１，０００〜１００，０００、さらには１０，０００〜８０，０００の範囲にあることが最も好ましい。平均分子量が１，０００未満の場合は、溶質成分との親和性が強くなり膜表面に存在しにくくなり、溶媒揮発性の調整効果が低下してしまう。一方、この平均分子量が１００，０００を越えると、溶質成分との親和性が低くなりすぎて、ポリエーテル変性シリコーンによるインク中の凝集体あるいは絶縁膜中での偏析等が生じ、均一な絶縁膜を得ることができなくなることがある。
【０１０９】
また、インク中の界面活性剤の配合濃度は、液体全体に対して０．０２５重量％未満、さらには０．０２〜０．1重量％の範囲にあることが好ましい。インク中の界面活性剤の濃度が少ないと、本発明の目標とした膜厚制御性の効果が得られないことがある。また、インク中の界面活性剤の濃度が多すぎると、絶縁膜と基板の密着性不良による膜の剥離が生じ易くなることがある。
【０１１０】
［分散媒］
本発明のインクは、上記反応物と、界面活性剤とが分散媒に分散または溶解している。分散媒としては、有機溶媒が適しており、大気圧下での沸点が２２０℃以下のものであれば特に制限はなく用いることができる。
【０１１１】
例えば、アルコール類、ケトン類、エーテル類、芳香族類等が挙げられ、より具体的には、例えば、エタノール、イソプロパノール、ブタノールなどのアルコール類、アセトン、メチルイソブチルケトンなどのケトン類、メチルセロソルブ、エチルセロソルブなどのエチレングリコールエーテル類、エチレングリコール、プロピレングリコール、プロピルプロピレングリコールなどのグリコール類等が挙げられる。
【０１１２】
さらには、分散媒に用いる２種類以上の有機溶媒の２０℃における蒸気圧差が、１００Ｐａ以上あることが好ましい。蒸気圧差が小さすぎると、塗布後の濡れ広がった液体の内側に凹凸形状のパターンが存在しても、乾燥挙動の過程においてパターンエッジに塗布液体が保持されず、この状態で乾燥が進行すると、パターンエッジを中心もしくはパターンエッジ間の中点を中心とした塗布膜が形成されないことがある。
【０１１３】
また、混合溶媒中の主成分は少なくとも２種からなり、インクの体積に対する混合溶媒の体積が占める割合は、３０％以上、かつ、１００％未満となるように構成されている。これらの主成分間では、少なくとも１種の溶媒とそれ以外の溶媒種のうちいずれか１種の溶媒において、表面張力の差が１ｍＮ／ｍ以上あることが望ましい。
【０１１４】
また、混合溶媒中の主成分が占める割合は、５０重量を超えていればよく、主成分が２種類以上からなる場合には、それらの合計が混合溶媒中の５０重量％を超えていればよい。
【０１１５】
また、インク中の溶質成分の濃度は固形分として５〜５０重量％、さらには１０〜３０重量％の範囲にあることが好ましい。溶質成分の濃度が大きすぎると、インクの粘度が高くなり、経時安定性が不充分となることがある。溶質成分の濃度が少ないと、基材塗布や乾燥時間が不必要に長くなり、絶縁膜の形状制御が行ないにくくなる。
【０１１６】
溶剤の蒸気圧については、有機化合物辞典（有機合成化学協会編、講談社(1985)）または Dangerous Properties of Industrial Materials 6th ed. （N.I. Sax他編、Van Nostrand Reinhold Company(1984)）に記載の数値を用いた。インクの表面張力については、自動表面張力計（協和界面科学株式会社製，CBVP-A3）を用いて、２０℃で測定した。インクの粘度については、粘度計（東機産業（株）製 ＶＩＳＣＯＮＩＣ  ＴＶＥ−２２ＬＴ型）を用いて２５℃で測定した。
【０１１７】
＜インクの一具体例＞
インクの一具体例を挙げると、例えば、５０重量％（インクの体積に対して５０％）のプロピルプロピレングリコール（沸点１４５℃（０．１ＭＰａ）、蒸気圧２２７Ｐａ（２０℃），表面張力２５ｍＮ/ｍ（２０℃），比重０．９２３）と、２５重量％（インクの体積に対して２５％）のへキシレングリコール（沸点１９８℃（０．１ＭＰａ）、蒸気圧２．７Ｐａ（２０℃），表面張力２７ｍＮ／ｍ（２０℃）)とからなる混合溶媒に、界面活性剤として０．０２重量％（インクの体積に対して０．０２体積％）のポリエーテル変性シリコーン界面活性剤を混合した分散媒を用いて、溶質成分（前述した、シリカゾルとアルコキシシラン加水分解物との反応物）の濃度が２５重量％になるようなインク構成とし、このインクの粘度は１７ｍＰａ・s、表面張力は２６ｍＮ／ｍであった。
【０１１８】
＜主溶媒の混合体積比の影響＞
次に主溶媒の混合体積比の影響について説明する。
【０１１９】
図７に第１の主溶媒の混合体積比率と濡れ広がり径と塗布膜径の差Ｌ（アクリルガラス基板上にインク液体を塗布した時の濡れ広がり径をＤ、自然乾燥後に形成される塗布膜径をＲとし、Ｌ＝Ｄ−Ｒによって算出する）との関係を示す。この際、濡れ広がり径Ｄと塗布膜径Ｒとの間隔距離は、光学顕微鏡を用いて濡れ広がり径および塗布膜径を測定し、Ｌの値を算出している。図７より、分散媒の主成分中の第１の主溶媒の混合体積比率が３０％に満たない場合あるいは単成分溶媒（１００％）の場合には、Ｌの値は０すなわち上述の乾燥挙動を示さない。一方、分散媒の主成分中の第１の主溶媒の混合体積比が３０％以上かつ１００％未満の場合では、Ｌの絶対値は異なるものの上述のインク乾燥挙動を示すことがわかる。第１の主溶媒が３０％未満の場合には、第１の主溶媒の蒸発速度が速いため塗布直後から蒸発が始まっており、塗布液滴が濡れ広がりきった際には、第２の主溶媒が既に支配的な状態になっているためだと考えられる。このことから、分散媒の主成分中の第１の主溶媒の混合体積比は少なくとも３０％以上かつ１００％未満に調整することが望ましい。
【０１２０】
次に、主溶媒の選択方法について説明する。図８は、主溶媒間の蒸気圧差に対する濡れ広がり径と塗布膜径の差Ｌとの関係を、図９は主溶媒間の表面張力差に対する濡れ広がり径と塗布膜径の差Ｌとの関係を示す。主溶媒間の蒸気圧差は、第１および第２の主溶媒の飽和蒸気圧曲線を用いて、塗布環境温度を変化させることによって調整しており、分散媒の主成分中の第１の主溶媒の混合体積比は５０％としている。図８および図９の結果より、主溶媒間に蒸気圧差１００Ｐａ以上かつ１ｍＮ/ｍ以上の表面張力差がある場合に、上述の乾燥挙動を示すことがわかる。すなわち、溶媒間に１００Ｐａ以上の蒸気圧差を形成することで、乾燥溶媒成分に偏りを持たせ、かつ１ｍＮ/ｍ以上の表面張力差を設けることでインクを中央に集合させる効果を発現させることができる。これらの差は、溶媒が２０℃のときの条件である。
【０１２１】
本実施形態では第１の主溶媒としてプロピルプロピレングリコール、第２の主溶媒としてヘキシレングリコールを選択しているが、１００Ｐａ以上の蒸気圧差および１ｍＮ/ｍ以上の表面張力差を有する溶媒であれば任意に２種類を選択しても良い。ただし、選択する溶媒においてその効果の程度、例えば乾燥速度などが異なる。そのため、用途に合わせて使用する溶媒種類や混合比、蒸気圧差、表面張力差などを上述した条件を満たした上で適切に調整することがより望ましい。
【０１２２】
また、本実施形態では、溶質として絶縁材料を選択しているが、例えば誘電材料、金属材料、蛍光材料など他の機能性材料を溶質として選択しても良い。
【０１２３】
さらに、本実施の形態では説明の簡便化のためインク液体１００の主溶媒を２成分としているが、乾燥や表面張力の制御あるいは作製塗布膜の形状制御などのために、主溶媒を３成分以上にしても良い。仮に主溶媒を３成分とした場合にも、この３成分は塗布液体中の３０体積％以上、１００体積％未満を占める。また、３成分のうちの１成分が他のいずれかの成分との比較において、２０℃における蒸気圧差が１００Ｐａ以上あり、２０℃における表面張力の差が１ｍＮ／ｍ以上である条件を満たせば良い。
【０１２４】
また、溶媒の乾燥制御や濡れ広がりの改善のために、インク液体１００の溶媒に界面活性剤をはじめとする添加剤を添加しても良い。しかしながら、添加剤の添加量によっては、インク液体１００の乾燥挙動が変わる。図１０はインク液体中の添加剤添加量と濡れ広がり径の関係、図１１はインク液体中の添加剤添加量に対する濡れ広がり径と塗布膜径の差Ｌ（アクリルガラス上にインク液体を塗布した時の濡れ広がり径Ｄ、自然乾燥後に形成される塗布膜径Ｒとしたときの濡れ広がり径と塗布膜径の差、Ｌ＝Ｄ−Ｒ）を示したグラフである。この際のインク液体中の主溶媒の混合体積比は５０％としている。図１０および図１１より、インク液体中の添加剤添加量を増加させるに伴い、インク液体１００の濡れ広がり径が増加する一方、添加剤を増加させると濡れ広がり径と塗布膜径の差が小さくなり、添加剤をインク液体に対して０．０３重量％以上添加した場合には、Ｌ＝０すなわち濡れ広がり径と塗布膜厚径が一致する。前述したように本塗布膜形成方法では、基板上に塗布した液溜りの乾燥過程で、低蒸気圧側の主溶媒が顕著に蒸発することで、次第に高蒸気圧、高表面張力の主溶媒が支配的となり、濡れ広がり径と塗布膜径に差が生じるが、添加剤をインク液体に対して０．０３重量％以上添加すると、乾燥過程での低蒸気圧側の主溶媒の蒸発がほぼ抑制された状態で液溜りからの塗布膜形成が完了したためであると考えられる。したがって、本塗布膜形成方法にて塗布膜を形成するには、添加剤の添加量はインク液体に対して０．０２５重量％以下にすることが望ましい。
【０１２５】
＜パターンの形成位置＞
次に、本実施の形態における塗布膜形成装置１を用いた、基板２０上へのパターン２１の形成位置について説明する。
【０１２６】
上述したようにパターンエッジにインク液体１００を保持させるためには、パターンエッジがインク液体１００と接触させる必要があり、パターンエッジがインク液体１００と接触するには、パターン２１はインク液体１００の濡れ広がり径Ｄよりも内側に形成する必要がある。そのため、インク着弾中心からパターンエッジまでの最小距離をｄとすると、インクの濡れ広がり径Ｄとの関係は、
Ｄ/２＞ｄ
となる。
【０１２７】
この際、パターン形成位置が塗布膜径Ｒよりも小さい場合には、形成したパターン２１は、インク液体１００と接触しているものの、形成される塗布膜の内部に存在することになるため、パターンエッジにインク液体１００を保持し、乾燥過程における上述の集合中心シフトの効果を発現することができない。そのため、形成される塗布膜径Ｒよりもインクの着弾中心からパターンエッジまでの最小距離ｄを大きくする必要があり、
ｄ＞Ｒ/２
となる。そのため、パターン２１はＲ＜２ｄ＜Ｄの関係を満たす任意の位置に形成する必要がある。
【０１２８】
次に、パターンの形成位置と塗布膜の形成位置との関係について説明する。前述したように塗布膜の形成位置は基板２０上に形成したパターン２１の形成位置によって一義的に決定される。そのため、例えば図１２は塗布膜形成予定領域中心１６０を通る直線を対称軸１７０として線対称となる位置に凹凸形状のパターン２１を形成した場合、図１３は塗布膜形成予定箇所の中心を点対称とする位置に凹凸形状のパターン２１を形成した場合の形成塗布膜のイメージを示したものであるが、本塗布膜形成方法を用いて作製した塗布膜の形成位置の中心は、基板上に作製したパターン２１のパターン２１のエッジ間の中心となるため、図１２（ａ）に示すように塗布膜形成予定領域の中心１６０を通過する任意の直線を対称軸１７０とするような線対称関係のパターン２１を形成すると、図１２（ｂ）に示すような塗布膜が形成される。この場合には、凹凸形状パターンの対称軸１７０と同方向に対しては塗布膜形成予定箇所の中心座標とは相違が生じる可能性があるが、対称軸１７０と垂直方向の座標に対しては一致する。そのため、図１２（ａ）のように塗布膜形成予定領域の中心１６０を通る直線を対称軸１７０として線対称となる位置に凹凸形状のパターン２１を形成した場合には、塗布膜形成予定領域の中心座標に対して少なくとも一方向の座標が一致した塗布膜を形成することができる。
【０１２９】
一方、図１３（ａ）のように塗布膜形成予定領域の中心１６０を対称点とする点対称の位置に凹凸形状のパターン２１を形成した場合には、塗布膜形成予定領域の中心座標がパターン２１のエッジ間の中点と一致する。そのため、塗布膜形成予定箇所の中心座標に対して位置ズレのない塗布膜（図１３（ｂ））を形成することができる。
【０１３０】
以上から、凹凸形状のパターン２１の形成位置は、塗布膜形成位置の位置ズレ許容精度に応じて設定することが望ましい。
【０１３１】
なお、本実施形態ではパターン２１の形成速度、処理タクト等の利便性が非常に良いためレーザー照射によるパターン形成を行っているが、例えばフォトリソグラフィーやエッチングなどのパターン形成方法を用いて予め塗布膜形成位置の周囲にパターンを形成する方法などを用いてもよい。また、複数のパターンをそれぞれ異なる手法で形成しても良い。すなわち、レーザー照射とエッチングとを組み合わせても良い。
【０１３２】
なお、本実施の形態では、インクジェットによる絶縁膜修復プロセスについて説明したが、これに限定されるものではなく、例えば特開２００７−２２５８６０号公報で開示された、走査配線と信号配線の交差部に形成される容量を低減し、十分に大きな容量値を持つ補助容量を設けたアクティブマトリクス基板の製造プロセスにも適応できる。
【０１３３】
特開２００７−２２５８６０号公報によれば、有機材料を含む絶縁材料により形成された第１絶縁層を形成する方法として、スピンコートやスリットコートにより有機ＳＯＧ材料を塗布し、プリベーク、ポストベークの後、ゲート電極に重なる部分等の所定の部分をエッチングにより除去する方法が開示されている。
【０１３４】
しかしながら、特開２００７−２２５８６０号公報に開示された構造のアクティブマトリクス基板を作製するためには、除去する工程はかならずしも必要なわけではなく、選択的に必要箇所にのみ第１絶縁層が形成できればよい。つまり、必要箇所にのみ第１絶縁層が形成する方法として、本実施の形態で説明したインクジェットによる絶縁膜形成方法が適応できる。
【０１３５】
以下に、走査配線と信号配線の交差部に形成される容量を低減し、十分に大きな容量値を持つ補助容量を設けたアクティブマトリクス基板を作製する工程に、本実施の形態で説明した絶縁膜形成方法を適応した例について説明する。なお、本実施の形態では走査配線と信号配線の交差部に形成される容量を低減し、十分に大きな容量値を持つ補助容量を設けたアクティブマトリクス基板として、保持容量線（補助容量線）とソース線（信号線）が交差する領域の容量（寄生容量）を低減させるための、絶縁膜（絶縁層）を形成する方法について図１４を用いて説明する。図１４は本実施形態にかかる塗布対象基板２１０の概略上面図である。
【０１３６】
図１４に示すように塗布対象基板２１０として、特開２００７−２２５８６０号公報に開示されたように、フォトリソグラフィー技術を用いて作製されたゲート線２１１、保持容量線２１２が形成された基板（絶縁膜、および半導体層が形成されていない基板）を用い、インクジェットヘッド１０から吐出する液体として、本実施の形態で説明した絶縁材料を含むインクを用いる。液体を塗布する装置は、本実施の形態で説明した塗布膜形成装置１を用いることができる。なお、塗布対象基板には、本実施の形態で説明したインク液体１００を保持するための凹凸パターン２１３を、後工程で形成されるソース線２１６と保持容量線が交差する領域２１４に対して、本実施の形態で説明したパターン形成条件内の所定位置に形成する。つまり、ここで形成されるインク液体１００を保持するためのパターン２１３は、ゲート線と同じ材料からなり、ガラス面に対して凸部を有するパターンになる。
【０１３７】
次に、塗布対象基板２１０に対し、本実施の形態で説明したインク液体１００を塗布する方法を、図１５を用いて説明する。図１５は十分に大きな容量値を持つ補助容量を設けたアクティブマトリクス基板を作製するための、インク液体１００の塗布方法を示した模式図である。
【０１３８】
図１５（ａ）に示すように、ステージ３０、キャリッジ６０、およびガントリ７０を移動させながら、基板面の所定のエリアにインクを塗布する。この際インク液体１００は、インクジェットヘッド１０のインク液体１００を吐出速度や、ステージ３０、キャリッジ６０、ガントリ７０の移動精度等の様々な影響を受け、所望の位置からずれた位置に着弾する（図１５（ｂ））。しかしながら、予め塗布対象基板２１０に作製したパターン２１３により、インク液体１００が乾燥過程においてパターン２１３のエッジで保持され、絶縁膜２１５が形成される（図１５（ｃ））。このように、本実施の形態で説明した塗布膜形成方法を用いることで、インク液体１００の着弾位置に関係なく、パターン２１３の形成位置に依存した塗布膜を形成することができる。特に、本実施の形態で説明したように、フォトリソグラフィー技術を用いてパターン２１３を形成することで、塗布膜を形成したい所望の箇所に対し高精度のパターン２１３を形成することができ、結果として高精度で塗布膜を形成することができる。
【０１３９】
以上のように、本実施の形態で説明した塗布膜形成方法を用いることで、液晶パネルにおけるＴＦＴ基板への塗布プロセスのように、高い塗布精度が要求される塗布膜形成プロセスにおいて、セルフアライメント効果を発揮することで、所望する位置に高精度に塗布膜を形成することができる。
【０１４０】
（３）本実施形態の作用効果
以上のように、本実施形態に係る塗布膜形成方法を用いれば、基板上における塗布膜の形成予定領域の中心位置とは異なる位置座標に、凹形状、凸形状もしくは凹凸形状を有する複数個のパターンをそれぞれの位置座標が互いに異なるように形成するパターン形成工程と、パターン形成工程の後に、パターン形成工程によって形成された少なくとも２個の上記パターンのエッジが１つの液溜りの内になるように、塗布対象物上の一部分に上記液体を塗布して当該液溜りを形成する液体塗布工程とを含んでいる。そして、少なくとも第１の溶媒と当該第１の溶媒とは異なる第２の溶媒とを混合した主溶媒が体積比で３０％以上かつ１００％未満占めている分散媒であって、当該第１の溶媒と当該第２の溶媒との２０℃における蒸気圧差が１００Ｐａ以上であって第１の溶媒が第２の溶媒よりも蒸気圧が高く、かつ、第２の溶媒が第１の溶媒よりも２０℃における表面張力が１ｍＮ／ｍ以上高く構成された当該分散媒に機能性材料を分散させてなる液体を、上記液体塗布工程の上記液体として用いている。この方法によれば、低表面張力かつ高蒸気圧側の第１の溶媒の効果によって塗布と同時に塗布液体は大きく濡れ広がるが、高蒸気圧の第１の溶媒の蒸発とともに高表面張力かつ低蒸気圧側の第２の溶媒の乾燥挙動が支配的となる。第２の溶媒は高表面張力であるため、濡れ広がった液は塗布位置の中央に集まるような乾燥挙動を示す。この際、濡れ広がった液体の内側に上記パターンが存在すると、乾燥挙動の過程において上記パターンのエッジに塗布液が保持される。この状態で乾燥が進行すると、当該エッジを中心もしくは或るパターンのエッジと別のパターンのエッジとの間の中点を中心とした塗布膜が形成される。このため、塗布液自体のセルフアライメントによって、塗布膜形成位置を補正することができ、塗布膜の形成箇所は、濡れ広がった塗布液を保持する上記パターン構造の形成位置によって一義的に決定することができる。そのため、塗布膜形成装置に高精度の塗布精度が要求されず、塗布膜形成装置に安価で比較的精度が悪いステージなどを採用することができるようになり、装置コストを低減させることができる。
【０１４１】
したがって、本発明に係る塗布膜形成方法および塗布膜形成装置によれば、着弾精度が要求される塗布膜形成プロセスにおいて、塗布膜形成装置周辺の環境条件に影響を受けずに所望する位置に高精度で塗布膜を形成し、かつ装置コストを低減させることができる塗布膜形成方法および塗布膜形成装置を提供することができる。
【０１４２】
なお、本実施形態では、説明の簡便化のためインクジェットによる絶縁膜修復プロセスについて説明したが、これに限定されるものではなく、例えばゲート絶縁膜を形成する方法に適用することができる。すなわち、インクジェットにより絶縁材料を含む液体を、ゲート線とソース線とが交差する領域、若しくは保持容量が形成される領域に滴下することにより、選択的に絶縁膜を形成する方法に、本実施形態の膜形成方法を適用することができる。この場合、例えば、液晶パネル等に用いるＴＦＴ基板の製造工程において、ガラス基板に対しゲート線としての下配線が形成された基板（絶縁膜、および半導体層が形成されていない基板）を液体塗布対象の基板として、図１に示したインクジェットヘッド１０から吐出する液体として、絶縁膜の絶縁材料を含むインクを用いる。
【０１４３】
なおまた、本発明に係る塗布膜形成方法は、１つの液溜りの内側に位置するパターンとして、ゲート線およびソース線の少なくとも一方を利用してもよい。
【０１４４】
なおまた上記パターン形成工程において、インク液体と接触しないパターンを形成してもよい。このパターンは、例えばゲート線に相当する。すなわち、パターン形成工程において形成されるパターンのうちの一部は、塗布対象基板上において別の構造体あるいは当該構造体の一部を担っている、インク液体と接触しないパターンであってもよい。
【０１４５】
本発明は上述した実施形態に限定されるものではなく、請求項に示した範囲で種々の変更が可能である。
【産業上の利用可能性】
【０１４６】
本発明は、液晶パネルのＴＦＴ基板のように、高さと形成領域に制約がある層間絶縁膜を形成する方法、装置に適応することができ、広く利用することができる。
【符号の説明】
【０１４７】
１  塗布膜形成装置
１０  インクジェットヘッド（液体塗布手段）
２０  基板
２１  パターン、パターンエッジ（パターン構造）
３０  ステージ
４０  吐出制御回路
５０  観察用カメラ（形成位置特定手段）
６０  キャリッジ（相対位置移動手段）
７０  ガントリ
８０  制御部
９０  レーザー光
１００  インク液体
１１０  塗布膜（インク液体）
１４０  液滴着弾箇所
１５０  中間部分
１６０  中心
１６０  塗布膜形成予定領域中心
１７０  対称軸
２１０  塗布対象基板（塗布対象物）
２１１  ゲート線（配線）
２１２  保持容量線
２１３  パターン
２１４  領域
２１５  絶縁膜
２１６  ソース線
【図１】
0005566800.tif 000002
【図２】
0005566800.tif 000003
【図３】
0005566800.tif 000004
【図４】
0005566800.tif 000005
【図５】
0005566800.tif 000006
【図６】
0005566800.tif 000007
【図７】
0005566800.tif 000008
【図８】
0005566800.tif 000009
【図９】
0005566800.tif 000010
【図１０】
0005566800.tif 000011
【図１１】
0005566800.tif 000012
【図１２】
0005566800.tif 000013
【図１３】
0005566800.tif 000014
【図１４】
0005566800.tif 000015
【図１５】
0005566800.tif 000016